"-少なくとも1つのペルフルオロエラストマ[フルオロエラストマA]と;-A1つ以上のペルフルオロポリオキシアルキレンセグメントRf鎖すなわち、少なくとも1つのカテナリーエーテル結合と少なくとも1つのフルオロカーボン部分とを有する繰り返し単位を含むセグメントと;B式:-CR1eR2e-CR3eR4e-の繰り返し単位を含む1つ以上のポリアルキレンセグメントRa鎖[式中、互いに等しいかまたは異なるものであるR1e、R2e、R3e、R4eは、H、ハロゲン好ましくはF、Cl;任意にフッ素または他のヘテロ原子を含むC1~C6ハイドロカーボン基、好ましくはペルフルオロアルキルまたはペルフルオロオキシアルキルからなる群から選択される]と;を含む、フルオロエラストマA100重量部あたり0.1~30重量部の少なくとも1つのペルフルオロポリエーテルブロックコポリマーポリマーEと、を含むペルフルオロエラストマ組成物。前記ポリマーEが、請求項1に記載の少なくとも2つのsp3ハイブリッド炭素原子鎖Rfに化学的に結合され、かつ任意には共役または非共役二重結合を有する、少なくとも1つのペルハロフッ素化非芳香族環状部分を含む、請求項1に記載のペルフルオロエラストマ組成物。前記フルオロエラストマAが、-C2~C8フルオロ-および/またはペルフルオロオレフィン、例えばテトラフルオロエチレンTFE、ヘキサフルオロプロペンHFP、ペンタフルオロプロピレンおよびヘキサフルオロイソブチレン;-C2~C8水素化モノフルオロオレフィン、例えばフッ化ビニル;1,2-ジフルオロエチレン、フッ化ビニリデンVDFおよびトリフルオロエチレンTrFE;-式CH2=CH-Rf0を満たすペルフルオロアルキルエチレン式中、Rf0は、1つ以上のエーテル基を有するC1~C6ペルフルオロアルキルまたはC1~C6ペルフルオロオキシアルキルである;-クロロ-および/またはブロモ-および/またはヨード-C2~C6フルオロオレフィン、例えばクロロトリフルオロエチレンCTFE;-式CF2=CFORf1を満たすフルオロアルキルビニルエーテル式中Rf1はC1~C6フルオロ-またはペルフルオロアルキル、例えば-CF3、-C2F5、-C3F7である;-式CH2=CFORf1を満たすヒドロフルオロアルキルビニルエーテル式中、Rf1は、C1~C6フルオロ-またはペルフルオロアルキル、例えば-CF3、-C2F5、-C3F7である;-式CF2=CFOX0を満たすフルオロ-オキシアルキルビニルエーテル式中、X0は、1つ以上のエーテル基を有するC1~C12オキシアルキル、またはC1~C12ペルフルオロオキシアルキル、例えばペルフルオロ-2-プロポキシープロピルである;-式CF2=CFOCF2ORf2を満たすフルオロアルキル-メトキシ-ビニルエーテル式中、Rf2は、C1~C6フルオロ-またはペルフルオロアルキル、例えば-CF3、-C2F5、-C3F7または、1つ以上のエーテル基を有するC1~C6ペルフルオロオキシアルキル、例えば-C2F5-O-CF3である;-式CF2=CFOY0を満たす官能性フルオロ-アルキルビニルエーテル式中、Y0はC1~C12アルキルまたはペルフルオロアルキル、またはC1~C12オキシアルキルまたはC1~C12ペルフルオロオキシアルキルであり、前記Y0基は、その酸、酸ハロゲン化物または塩形態のカルボン酸基またはスルホン酸基を含む;-下記式:のフルオロジオキソール式中、互いに等しいかまたは異なるものであるRf3、Rf4、Rf5、Rf6の各々は、独立して、フッ素原子、任意に1つ以上の酸素原子を含むC1~C6フルオロ-またはペルハロフルオロアルキル、例えば-CF3、-C2F5、-C3F7、-OCF3、-OCF2CF2OCF3である、からなる群から選択される少なくとも1つのペルフッ素化モノマーから誘導される繰り返し単位を含む、請求項1または2に記載のペルフルオロエラストマ組成物。ペルフルオロエラストマAが好ましくは、1VDF系コポリマー[式中、VDFは、aC2~C8ペルフルオロオレフィン、例えばテトラフルオロエチレンTFE、ヘキサフルオロプロピレンHFP、ヘキサフルオロイソブチレン;b水素含有C2~C8オレフィン、例えばフッ化ビニルVF、トリフルオロエチレンTrFE、式CH2=CH-Rf式中RfはC1~C6ペルフルオロアルキル基であるのペルフルオロアルキルエチレン;cC2~C8クロロおよび/またはブロモおよび/またはヨード-フルオロオレフィン、例えばクロロトリフルオロエチレンCTFE;d式CF2=CFORfのペルフルオロアルキルビニルエーテルPAVE式中、RfはC1~C6ペルフルオロアルキル基、例えばCF3、C2F5、C3F7である;e式CF2=CFOXのペルフルオロ-オキシ-アルキルビニルエーテル式中、Xは、カテナリー酸素原子を含むC1~C12ペルフルオロ-オキシアルキル、例えばペルフルオロ-2-プロポキシプロピル基である;f下記式:を有するペルフルオロジオキソール式中、互いに等しいかまたは異なるものであるRf3、Rf4、Rf5、Rf6は、独立して、フッ素原子、および任意に1つ以上の酸素原子を含むC1~C6ペルフルオロアルキル基、例えばとりわけ-CF3、-C2F5、-C3F7、-OCF3、-OCF2CF2OCF3から選択され;好ましくはペルフルオロジオキソールである;g式:CFX2=CX2OCF2OR’’fを有するペルフルオロ-メトキシ-ビニルエーテル以下MOVE式中、R’’fは、直鎖または分岐C1~C6ペルフルオロアルキル;C5~C6環状ペルフルオロアルキル;および1~3個のカテナリー酸素原子を含む直鎖または分岐のC2~C6ペルフルオロオキシアルキルから選択され、X2=F、Hであり;好ましくはX2はFでありR’’fは-CF2CF3MOVE1;-CF2CF2OCF3MOVE2;または-CF3MOVE3である;hC2~C8非フッ素化オレフィンOI、例えばエチレンおよびプロピレン;の部類から選択される少なくとも1つのコモノマーと共重合されている]、および2TFE系コポリマー[式中、TFEは以上で詳述した部類c、d、e、g、hおよび、iシアニド基を含むペルフルオロビニルエーテル、から選択される少なくとも1つのコモノマーと共重合されている]、から選択される、請求項1または2に記載のペルフルオロエラストマ組成物。前記フルオロエラストマAが、下記一般式:を有するビス-オレフィン[ビス-オレフィンOF]から誘導される繰り返し単位を含み、式中互いに等しいかまたは異なるものであるR1、R2、R3、R4、R5およびR6がHまたはC1~C5アルキルであり;Zが、任意には、好ましくは少なくとも部分的にフッ素化された酸素原子を含む直鎖または分岐C1~C18アルキレンもしくはシクロアルキレンラジカル、またはペルフルオロポリオキシアルキレンラジカルである、請求項1または2に記載のペルフルオロエラストマ組成物。前記ビス-オレフィンOFが、下記式OF-1、OF-2およびOF-3:OF-1[式中、jは2~10、好ましくは4~8の整数であり、互いに等しいかまたは異なるものであるR1、R2、R3、R4は、H、F、またはC1~5アルキル基またはペルフルオロアルキル基である];OF-2[式中、各出現時点で互いに等しいかまたは異なるものであるAの各々は、独立してF、ClおよびHから選択され;各出現時点で互いに等しいかまたは異なるものであるBの各々は、独立してF、Cl、HおよびORBから選択され、ここでRBは、部分的、実質的または完全にフッ素化または塩素化され得る分岐または直鎖アルキルラジカルであり;Eは、エーテル結合で挿入されてよい、任意にフッ素化された2~10個の炭素原子を含む二価基であり;好ましくはEはmを3~5の整数として-CF2m-基であり;OF-2タイプの好ましいビスオレフィンはF2C=CF-O-CF25-O-CF=CF2である];OF-3[式中、E、AおよびBは以上で定義したものと同じ意味を有し;互いに等しいかまたは異なるものであるR5、R6、R7は、H、FまたはC1~5アルキル基またはペルフルオロアルキル基である];を満たすものからなる群から選択される、請求項5に記載のペルフルオロエラストマ組成物。前記ポリマーEの前記鎖Rfが、下記式:-CF2CF2Oa’CFYOb’CF2CFYOc’CF2Od’CF2CF2zCF2Oe’-を満たし、前記繰り返し単位が前記ペルフルオロポリオキシアルキレン鎖に沿って、統計的に分布しており、式中、-YはC1~C5ペルフルオロオキシアルキル基であり;-zは1または2であり;-a’、b’、c’、d’、e’が0以上の整数である、請求項1または2に記載のペルフルオロエラストマ組成物。ポリマーEが、下記式:Tl-O-[A-B]zE-[A-B’]zE’-A-Tl’式Iを満たし、式中、-A=-Xa-O-A’-X’b-であり、ここでA’は請求項6に詳述した鎖Rfであり;互いに等しいかまたは異なるものであるX、X’は-CF2-、-CF2CF2-、-CFCF3-から選択され;互いに等しいかまたは異なるものであるa、bは、前記末端基Tl-O-に連結された前記ブロックAがa=1を有し、前記末端基T’lに連結された前記ブロックAがb=0を有することを条件として、0または1に等しい整数であり;-Bは、下記式:-[CR1a’R2a’-CR3a’R4a’jCR5a’R6a’-CR7a’R8a’j’]-式Iaを有する1つ以上のオレフィンから誘導される繰り返し単位のセグメントであり、式中、jは1~100の整数であり、j’はjj’が2より大きく100未満であることを条件として0~100の整数であり、互いに等しいかまたは異なるものであるR1a’、R2a’、R3a’、R4a’、R5a’、R6a’、R7a’、R8a’はハロゲン好ましくはF、Cl;H;任意にFまたは他のヘテロ原子を含むC1~C6基、好ましくはペルフルオロアルキルまたはペルフルオロオキシアルキルから選択され、前記置換基R1a’~R8a’は任意には1つ以上の官能基を含み;-zEは1以上の整数であり;zE’は0以上であり;zE、zE’は一般に、式IのポリマーEの数平均分子量が500~500,000の範囲内となるものであり;-B’は、その他の点では式Iaを満たすものの、置換基R1a’~R8a’の少なくとも1つがブロックB内のものと異なっているセグメントであり;-互いに等しいかまたは異なるものであるTlおよびTl’は、H、ハロゲン、C1~3ペルフルオロアルキル、C1~6アルキルおよび、O、S、Nから選択されるヘテロ原子を含むC1~C30官能性末端基から選択される、請求項1に記載のペルフルオロエラストマ組成物。前記ポリマーEが、下記式:Tl-O-[A-B]zE-A-Tl’式IIを満たし、式中、-A=-Xa-O-A’-X’b-であり、ここでX、aおよびbは、請求項7に記載の意味を有し、A’が式:-CF2CF2OaCF2ObCF2CF2zCF2Oc-の鎖Rfであり式中zは1または2であり;a、b、cは0以上の整数である;-Bは式-[CF2-CF2j]-のセグメントであり式中jは2~100の整数である;-zEは1以上の整数であり;-互いに等しいかまたは異なるものであるTlおよびTl’は、-H;ハロゲン例えば-Fおよび-Cl;C1~C3ペルハロゲン化アルキル基、例えば-CF3、-C2F5、-CF2Cl、-CF2CF2Clからなる群から選択される、請求項1に記載のペルフルオロエラストマ組成物。前記ポリマーEが、下記式:Tl-O-[A-B]zE0-A-Tl’式IIIを満たし、式中、-A=-Xa-O-A’-X’b-であり、ここでX、aおよびbは、請求項7に記載の意味を有し、A’が式:-CF2CF2Oa0CF2Ob0CF2CF2z0CF2Oc0-の鎖Rfであり式中z0は1または2であり;a0、b0、c0は0以上の整数である;-Bは式-[CF2-CF2jCF2CFCF3j]-のセグメントであり式中、式-CF2-CF2-および-CF2CFCF3-の単位はセグメントB中で統計的に分布し、jおよびjは両方共0より大きい整数であり、jjが2~100となる;-zE0は1以上の整数であり;-互いに等しいかまたは異なるものであるTlおよびTl’は、-H;ハロゲン例えば-Fおよび-Cl;C1~C3ペルハロゲン化アルキル基、例えば-CF3、-C2F5、-CF2Cl、-CF2CF2Clからなる群から選択される、請求項1に記載のペルフルオロエラストマ組成物。ポリマーEが下記式IV:式IVを満たし、式中、-互いに等しいかまたは異なるものであるXfおよびX’fは、ハロゲンおよびC1~C12ペルハロフルオロカーボン置換基、好ましくは-FおよびC1~C12ペルフルオロアルキル基またはペルフルオロアリール基から選択され;-NAは、任意には追加の芳香族または非芳香族部分と縮合され、任意には1つ以上の共役または非共役二重結合を有し、任意には1つ以上のペルハロフルオロ置換基を有し、環状部分がTl-O-[A-B]z-[A-B’]z’-A-および-[A-B]z-[A-B’]z’-A-Tl’置換基を担持する2つのsp3ハイブリッド炭素を含む、ペルハロフッ素化非芳香族環状部分[部分NA]を表わし;-wは1~10の整数であり;-A=-Xa-O-A’-X’b-であり、ここでA’は請求項6に詳述した鎖Rfであり;互いに等しいかまたは異なるものであるX、X’は-CF2-、-CF2CF2-、-CFCF3-から選択され;互いに等しいかまたは異なるものであるa、bは、前記末端基Tl-O-に連結された前記ブロックAがa=1を有し、前記末端基T’lに連結された前記ブロックAがb=0を有することを条件として、0または1に等しい整数であり;-Bは、下記式:-[CR1aR2a-CR3aR4ajCR5aR6a-CR7aR8aj’]-式Iaを有する1つ以上のオレフィンから誘導される繰り返し単位のセグメントであり、式中、jは、1~100の整数であり、j’はjj’が2より大きく100未満であることを条件として、0~100の整数であり;互いに等しいかまたは異なるものであるR1a、R2a、R3a、R4a、R5a、R6a、R7a、R8aはハロゲン好ましくはF、Cl;H;任意にFまたは他のヘテロ原子を含むC1~C6基、好ましくはペルフルオロアルキルまたはペルフルオロオキシアルキルから選択され、前記置換基R1a~R8aは任意には1つ以上の官能基を含み;-zは1以上の整数であり;z’は0以上であり;z、z’はポリマーEの数平均分子量が500~500,000の範囲内となるものであり;-B’は、その他の点では式Iaを満たすものの、置換基R1a~R8aの少なくとも1つがブロックB内のものと異なっているセグメントであり;-互いに等しいかまたは異なるものであるTlおよびTl’は、H、ハロゲン、C1~3ペルフルオロアルキル、C1~6アルキルおよびO、S、Nから選択されるヘテロ原子を含むC1~30官能性末端基から選択される、請求項2に記載のペルフルオロエラストマ組成物。請求項1~11のいずれか一項に記載の前記ペルフルオロエラストマ組成物から得られる硬化物品。したがって、当該技術分野には、改善された加工性を有し、しかもなお、卓越した機械的特性すなわち弾性率および硬度および卓越した静摩擦特性と組み合わせて、低温および高温の両方で卓越した封止特性を有するペルフルオロエラストマ組成物に対するニーズがなおも存在している。これらの静摩擦特性は、装置の分解がより容易になっている静的利用分野のためと同様に、セラミック材料またはアルミニウムのような比較的硬質の基板から分離された時により軟質のペルフルオロエラストマ物品が損傷を受ける危険性無く、接触する基板と封止剤との相対的運動を可能にするために低い静摩擦値が有利であるドアスリーブ用に使用される場合などの動的利用分野のための、ペルフルオロエラストマ組成物から誘導される硬化部品の半導体製造装置内における使用を目的として特に有利なものである。したがって本発明は、-少なくとも1つのペルフルオロエラストマ[フルオロエラストマA]と;-A1つ以上のペルフルオロポリオキシアルキレンセグメントRf鎖すなわち、少なくとも1つのカテナリーエーテル結合と少なくとも1つのフルオロカーボン部分とを有する繰り返し単位を含むセグメントと;B式-CR1eR2e-CR3eR4e-の繰り返し単位を含む1つ以上のポリアルキレンセグメントRa鎖[式中、互いに等しいかまたは異なるものであるR1e、R2e、R3e、R4eは、H、ハロゲン好ましくはF、Cl;任意にフッ素または他のヘテロ原子、好ましくはペルフルオロアルキルまたはペルフルオロオキシアルキルを含むC1~C6ハイドロカーボン基からなる群から選択される]と;を含む、フルオロエラストマA100重量部あたり0.1~30重量部の少なくとも1つのペルフルオロポリエーテルブロックコポリマー[ポリマーE]と、を含むペルフルオロエラストマ組成物に関する。出願人は、以上で詳述したフルオロエラストマAに対しポリマーEを添加することで、裸のフルオロエラストママトリクスの硬度および弾性率をなおも維持しながら高温および低温の両方におけるより優れた性能と改善された圧縮永久ひずみとを有する成形および硬化された供試体を提供するために容易に加工される硬化性化合物が得られることを発見した。同様に、有利にも実質的に移動現象も浸出も、大規模な熱処理後でさえ全く観察されず、こうして化合物の特性は、極端な運転条件下でも経時的に安定した状態にとどまる。さらに、本発明のペルフルオロエラストマ組成物中にポリマーEを導入することで、意外にも、静止摩擦は有意に改善され、非常に低い静摩擦値が得られることが発見されており、このため、本発明の組成物は半導体製造用装置において使用するのに特に好適なものとなっている。同様に意外にも、ポリマーEを付加することで、有利にも、フルオロエラストマAと完全に相溶性のある均質な混合物が提供されることが発見され、そのためこのような混合物についてDSC分析により1つのガラス転移温度Tgのみが観察され;さらに、本発明の組成物のTgは意外にも、未変性フルオロエラストマAのものよりも低いものであることがわかり、このことは有利にも、特に添加剤無しで使用した場合に過度に高いTg値から悪影響を受ける可能性があるペルフルオロエラストマの場合に、操作性ウィンドウをより低い温度に向かって拡張させることができる。本発明において、ペルフルオロエラストマ[フルオロエラストマA]という用語は、真のエラストマを得るための基本構成成分として役立つフルオロポリマー樹脂を指すことが意図されており、このフルオロポリマー樹脂は、少なくとも1つのフッ素原子を含む少なくとも1つのエチレン性不飽和モノマー以下ペルフッ素化モノマーから誘導される繰り返し単位を10wtより多く、好ましくは30wtより多く、および任意に、フッ素原子を含まない少なくとも1つのエチレン性不飽和モノマー以下水素化モノマーから誘導される繰り返し単位を含んでいる。真のエラストマは、ASTM、SpecialTechnicalBulletin、184号規格により、室温でその固有長の2倍まで伸張させることができ、かつ5分間張力下に保持した後に解放した時点で同時にその初期長さの10以内まで復帰する材料、として定義づけされている。好適なペルフッ素化モノマーの非限定的例は、とりわけ以下のものである:-C2~C8フルオロ-および/またはペルフルオロオレフィン、例えばテトラフルオロエチレンTFE、ヘキサフルオロプロペンHFP、ペンタフルオロプロピレンおよびヘキサフルオロイソブチレン;-C2~C8水素化モノフルオロオレフィン、例えばフッ化ビニル;1,2-ジフルオロエチレン、フッ化ビニリデンVDFおよびトリフルオロエチレンTrFE;-式CH2=CH-Rf0を満たすペルフルオロアルキルエチレン式中、Rf0は、1つ以上のエーテル基を有するC1~C6ペルフルオロアルキルまたはC1~C6ペルフルオロオキシアルキルである;-クロロ-および/またはブロモ-および/またはヨード-C2~C6フルオロオレフィン、例えばクロロトリフルオロエチレンCTFE;-式CF2=CFORf1を満たすフルオロアルキルビニルエーテル式中Rf1はC1~C6フルオロ-またはペルフルオロアルキル、例えば-CF3、-C2F5、-C3F7である;-式CH2=CFORf1を満たすヒドロフルオロアルキルビニルエーテル式中、Rf1は、C1~C6フルオロ-またはペルフルオロアルキル、例えば-CF3、-C2F5、-C3F7である;-式CF2=CFOX0を満たすフルオロ-オキシアルキルビニルエーテル式中、X0は、1つ以上のエーテル基を有するC1~C12オキシアルキル、またはC1~C12ペルフルオロオキシアルキル、例えばペルフルオロ-2-プロポキシープロピルである;-式CF2=CFOCF2ORf2を満たすフルオロアルキル-メトキシ-ビニルエーテル式中、Rf2は、C1~C6フルオロ-またはペルフルオロアルキル、例えば-CF3、-C2F5、-C3F7または、1つ以上のエーテル基を有するC1~C6ペルフルオロオキシアルキル、例えば-C2F5-O-CF3である;-式CF2=CFOY0を満たす官能性フルオロ-アルキルビニルエーテル式中、Y0はC1~C12アルキルもしくはペルフルオロアルキル、またはC1~C12オキシアルキルまたはC1~C12ペルフルオロオキシアルキルであり、前記Y0基は、その酸、酸ハロゲン化物または塩形態のカルボン酸基またはスルホン酸基を含む;-下記式のフルオロジオキソール式中、互いに等しいかまたは異なるものであるRf3、Rf4、Rf5、Rf6の各々は、独立して、フッ素原子、任意に1つ以上の酸素原子を含むC1~C6フルオロ-またはペルハロフルオロアルキル、例えば-CF3、-C2F5、-C3F7、-OCF3、-OCF2CF2OCF3である。水素化モノマーの例は、とりわけ、エチレン、プロピレン、1-ブテンを含む水素化アルファ-オレフィン、ジエンモノマー、スチレンモノマーであり、アルファ-オレフィンが典型的に使用される。フルオロエラストマAは一般に、非晶質生成物または低い結晶化度結晶相20体積未満と室温より低いガラス転移温度Tgとを有する生成物である。大部分の場合において、フルオロエラストマAは有利には、10°C未満、好ましくは5°C未満、より好ましくは0°CのTgを有する。フルオロエラストマAは好ましくは、1VDF系コポリマー[式中、VDFは、aC2~C8ペルフルオロオレフィン、例えばテトラフルオロエチレンTFE、ヘキサフルオロプロピレンHFP、ヘキサフルオロイソブチレン;b水素含有C2~C8オレフィン、例えばフッ化ビニルVF、トリフルオロエチレンTrFE、式CH2=CH-Rf式中RfはC1~C6ペルフルオロアルキル基であるのペルフルオロアルキルエチレン;cC2~C8クロロおよび/またはブロモおよび/またはヨード-フルオロオレフィン、例えばクロロトリフルオロエチレンCTFE;d式CF2=CFORfのペルフルオロアルキルビニルエーテルPAVE式中、RfはC1~C6ペルフルオロアルキル基、例えばCF3、C2F5、C3F7である;e式CF2=CFOXのペルフルオロ-オキシ-アルキルビニルエーテル式中、Xは、カテナリー酸素原子を含むC1~C12ペルフルオロ-オキシアルキル、例えばペルフルオロ-2-プロポキシプロピル基である;f下記式、を有するペルフルオロジオキソール式中、互いに等しいかまたは異なるものであるRf3、Rf4、Rf5、Rf6は、独立して、フッ素原子、および任意に1つ以上の酸素原子を含むC1~C6ペルフルオロアルキル基、例えばとりわけ-CF3、-C2F5、-C3F7、-OCF3、-OCF2CF2OCF3から選択され;好ましくはペルフルオロジオキソールである;g式:CFX2=CX2OCF2OR’’fを有するペルフルオロ-メトキシ-ビニルエーテル以下MOVE式中、R’’fは、直鎖または分岐C1~C6ペルフルオロアルキル;C5~C6環状ペルフルオロアルキル;および1~3個のカテナリー酸素原子を含む直鎖または分岐のC2~C6ペルフルオロオキシアルキルから選択され、X2=F、Hであり;好ましくはX2はFであり、R’’fは-CF2CF3MOVE1;-CF2CF2OCF3MOVE2;または-CF3MOVE3である;hC2~C8非フッ素化オレフィンOI、例えばエチレンおよびプロピレン;の部類から選択される少なくとも1つのコモノマーと共重合されている]、2TFE系コポリマー[式中、TFEは以上で詳述した部類c、d、e、g、hおよび、iシアニド基を含むペルフルオロビニルエーテル、例えばとりわけ米国特許第4281092号明細書、米国特許第5447993号明細書および米国特許第5789489号明細書中に記載されているもの、から選択される少なくとも1つのコモノマーと共重合されている]、から選択される。最も好ましいフルオロエラストマAは、モルで以下の組成を有するものである:iフッ化ビニリデンVDF35~85、ヘキサフルオロプロペンHFP10~45、テトラフルオロエチレンTFE0~30、ペルフルオロアルキルビニルエーテルPAVE0~15;iiフッ化ビニリデンVDF50~80、ペルフルオロアルキルビニルエーテルPAVE5~50、テトラフルオロエチレンTFE0~20;iiiフッ化ビニリデンVDF20~30、C2~C8非フッ素化オレフィンOl10~30、ヘキサフルオロプロペンHFPおよび/またはペルフルオロアルキルビニルエーテルPAVE18~27、テトラフルオロエチレンTFE10~30;ivテトラフルオロエチレンTFE50~80、ペルフルオロアルキルビニルエーテルPAVE20~50;vテトラフルオロエチレンTFE45~65、C2~C8非フッ素化オレフィンOl20~55、フッ化ビニリデン0~30;viテトラフルオロエチレンTFE32~60モル、C2~C8非フッ素化オレフィンOl10~40、ペルフルオロアルキルビニルエーテルPAVE20~40、フルオロビニルエーテルMOVE0~30;viiテトラフルオロエチレンTFE33~75、ペルフルオロアルキルビニルエーテルPAVE15~45、フッ化ビニリデンVDF5~30、ヘキサフルオロプロペンHFP0~30;viiiフッ化ビニリデンVDF35~85、フルオロビニルエーテルMOVE5~40、ペルフルオロアルキルビニルエーテルPAVE0~30、テトラフルオロエチレンTFE0~40、ヘキサフルオロプロペンHFP0~30;ixテトラフルオロエチレンTFE20~70、フルオロビニルエーテルMOVE30~80、ペルフルオロアルキルビニルエーテルPAVE0~50。任意には、本発明のフルオロエラストマAは同様に、一般式:を有するビス-オレフィン[ビス-オレフィンOF]から誘導される繰り返し単位を含み、式中互いに等しいかまたは異なるものであるR1、R2、R3、R4、R5およびR6はHまたはC1~C5アルキルであり;Zは、好ましくは少なくとも部分的にフッ素化されており、任意に酸素原子を含む直鎖または分岐C1~C18アルキレンまたはシクロアルキレンラジカル、または例えば欧州特許出願公開第661304A号明細書AUSIMONTSPA、1995年7月5日に記載の通りのペルフルオロポリオキシアルキレンラジカルである。ビス-オレフィンOFは好ましくは、下記式OF-1、OF-2およびOF-3:OF-1[式中、jは2~10、好ましくは4~8の整数であり、互いに等しいかまたは異なるものであるR1、R2、R3、R4は、H、F、またはC1~5アルキル基またはペルフルオロアルキル基である];OF-2[式中、各出現時点で互いに等しいかまたは異なるものであるAの各々は、独立してF、ClおよびHから選択され;各出現時点で互いに等しいかまたは異なるものであるBの各々は、独立してF、Cl、HおよびORBから選択され、ここでRBは、部分的、実質的または完全にフッ素化または塩素化され得る分岐または直鎖アルキルラジカルであり;Eは、エーテル結合で挿入されてよい、任意にフッ素化された2~10個の炭素原子を含む二価基であり;好ましくはEはmを3~5の整数として-CF2m-基であり;OF-2タイプの好ましいビス-オレフィンはF2C=CF-O-CF25-O-CF=CF2である];OF-3[式中、E、A、およびBは以上で定義したものと同じ意味を有し;互いに等しいかまたは異なるものであるR5、R6、R7は、H、FまたはC1~5アルキル基またはペルフルオロアルキル基である];を満たすものからなる群から選択される。フルオロエラストマAは、乳化重合、ミクロ乳化重合、懸濁重合、ミクロ懸濁重合、バルク重合、および溶液重合などの任意の公知の方法によって調製可能である。任意には、本発明のペルフルオロエラストマ組成物は、他の従来の添加剤、例えば充填剤、増粘剤、顔料、酸化防止剤、安定剤、加工助剤などを含んでいてよい。ポリマーEのペルフルオロポリオキシアルキレンセグメント鎖Rfは、好ましくは、一般式:-CF2k-CFZ-O-を有する式中、kは0~3の整数であり、Zはフッ素原子とC1~C6ペルフルオロオキシアルキル基の中から選択される繰り返し単位R1を含む鎖である。ポリマーEの鎖Rfは、より好ましくは、式:-CF2CF2Oa’CFYOb’CF2CFYOc’CF2Od’CF2CF2zCF2Oe’-を満たし、繰り返し単位は、ペルフルオロポリオキシアルキレン鎖に沿って、統計的に分布しており、式中、-YはC1~C5ペルフルオロオキシアルキル基であり;-zは1または2であり;-a’、b’、c’、d’、e’は0以上の整数である。最も好ましくは、鎖Rfは、式:-CF2CF2Oa’’CF2Ob’’CF2CF2zCF2Oc’’-を満たし、式中-zは1または2であり;-a’’、b’’、c’’は0以上の整数である。ポリマーEのポリアルキレンセグメントRa鎖は好ましくは、下記式:-[CR1aR2a-CR3aR4ajCR5aR6a-CR7aR8aj’]-を満たし、式中、jは、1~100の整数であり、j’はjj’が2より大きく100未満であることを条件として、0~100の整数であり;互いに等しいかまたは異なるものであるR1a、R2a、R3a、R4a、R5a、R6a、R7a、R8aは、H、ハロゲン好ましくはF、Cl;任意にフッ素または他のヘテロ原子を含むC1~C6ハイドロカーボン基、好ましくはペルフルオロアルキルまたはペルフルオロオキシアルキルから選択される。ポリマーEはとりわけ、以上で詳述されている鎖Rfおよび鎖Raとは異なる他の主鎖部分をさらに含むことができる。これらの部分の中でも、橋かけ基、鎖Rfおよび鎖Raなどとは異なる繰り返し単位のブロックなどに言及することができる。ポリマーEはとりわけ、以上に記載の少なくとも2つのsp3ハイブリッド炭素原子鎖Rfに化学的に結合され、かつ任意には共役または非共役二重結合を有する少なくとも1つのペルハロフッ素化非芳香族環状部分を含み得る。本発明の第1の実施形態によると、ポリマーEは典型的に、下記式:Tl-O-[A-B]zE-[A-B’]zE’-A-Tl’式Iを満たし、式中、-A=-Xa-O-A’-X’b-であり、ここでA’は以上に詳述した鎖Rfであり;互いに等しいかまたは異なるものであるX、X’は-CF2-、-CF2CF2-、-CFCF3-から選択され;互いに等しいかまたは異なるものであるa、bは、末端基Tl-O-に連結されたブロックAがa=1を有し、末端基T’lに連結されたブロックAがb=0を有することを条件として、0または1に等しい整数であり;-Bは、下記式:-[CR1a’R2a’-CR3a’R4a’jCR5a’R6a’-CR7a’R8a’j’]-式Iaを有する1つ以上のオレフィンから誘導される繰り返し単位のセグメントであり、式中、jは、1~100の整数であり、j’はjj’が2より大きく100未満であることを条件として、0~100の整数であり、互いに等しいかまたは異なるものであるR1a’、R2a’、R3a’、R4a’、R5a’、R6a’、R7a’、R8a’はハロゲン好ましくはF、Cl;H;任意にFまたは他のヘテロ原子を含むC1~C6基、好ましくはペルフルオロアルキルまたはペルフルオロオキシアルキルから選択され、前記置換基R1a’~R8a’は任意に1つ以上の官能基を含み;-zEは1以上の整数であり;zE’は0以上であり;zE、zE’は一般に、式IのポリマーEの数平均分子量が500~500,000の範囲内となるものであり;-B’は、その他の点では式Iaを満たすものの、置換基R1a’~R8a’の少なくとも1つがブロックB内のものと異なっているセグメントであり;-互いに等しいかまたは異なるものであるTlおよびTl’は、H、ハロゲン、C1~3ペルフルオロアルキル、C1~6アルキルおよび、O、S、Nから選択されるヘテロ原子を含むC1~30官能性末端基から選択される。前記生成物は、国際公開第2008/065163号パンフレットSOLVAYSOLEXISS.P.A.、2008年6月5日および国際公開第2008/065165号パンフレットSOLVAYSOLEXISS.P.A.、2008年6月5日という特許出願中で詳述されているフルオロオレフィンとペルオキシド基を含むペルフルオロポリエーテルとを反応させることによって生成可能である。好ましくは、互いに等しいかまたは異なるものであるTlおよびTl’は、j-Y’式中Y’は、-H、ハロゲン、例えば-F、-Cl、C1~C3ペルハロゲン化アルキル基、例えば-CF3、-C2F5、-CF2Cl、-CF2CF2Clの中から選択される鎖末端である;jj-Er-Aq-Y’’k式中、k、rおよびqは整数であり、q=0または1、r=0または1であり、kは1~4、好ましくは1~2であり、Eは、O、S、Nの中から選択される少なくとも1つのヘテロ原子を含む官能性連結基を表わし、AはC1~C20二価連結基を表わし;Y’’は官能性末端基を表わすからなる群から選択される。官能基Eは、アミド基、エステル基、カルボキシル基、チオカルボキシル基、エーテル基、ヘテロ芳香族基、スルフィド基、アミン基および/またはイミン基を含んでいてよい。官能性連結基Eの非限定的例としては、とりわけ、-CONR-ここでR=H、C1~C15置換または未置換直鎖または環状脂肪族基、C1~C15置換または未置換芳香族基;-COO-;-COS-;-CO-;ヘテロ原子、例えば-O-;-S-;-NR’-ここでR=H、C1~C15置換または未置換直鎖または環状脂肪族基、C1~C15置換または未置換芳香族基;互いに等しいかまたは異なるものであるN、O、Sから選択される1つ以上のヘテロ原子を含む5員または6員の芳香族複素環、特にトリアジン、例えば、式中Rtfはペルフルオロアルキル基、例えば-CF3であるがある。二価のC1~C20連結基Aは、好ましくは、以下の部類から選択される:1.任意に、アルキレン鎖内にヘテロ原子を含む直鎖置換または未置換C1~C20アルキレン鎖;好ましくは式-CH2m-mは1~20の整数であるの部分を含み、かつ任意にアミド、エステル、エーテル、スルフィド、イミン基およびその混合物を含む直鎖脂肪族基;2.任意にアルキレン鎖または環内にヘテロ原子を含み、かつ任意にアミド、エステル、エーテル、スルフィド、イミン基およびその混合物を含む、アルキレン脂環式C1~C20基またはアルキレン芳香族C1~C20基;3.特に-CH2CH2O-、-CH2CHCH3O-、-CH23O-、-CH24O-から選択される繰り返し単位を含み、任意にアミド、エステル、エーテル、スルフィド、イミン基およびその混合物を含む直鎖または分岐ポリアルキレンオキシ鎖。好適な官能基Y’’の例としては、とりわけ、-OH、-SH、-OR’、-SR’、-NH2、-NHR’、-NR’2、-COOH、-SiR’dQ3-d、-CN、-NCO、エポキシ基-C2H3O-、そのままの状態または環状アセタールおよびケタ-ル例えばジオキソランまたはジオキサンとしての1,2-および1,3-ジオール、-COR’、-CHOCH32、-CHOHCH2OH、-CHCOOH2、-CHCOOR’2、-CHCH2OH2、-CHCH2NH22、-POOH2、-CHCN2があり、ここでR’は、任意に1つ以上のフッ素原子を含むアルキル、脂環式または芳香族置換または未置換基であり、QはOR’であり、R’は以上で定義されたものと同じ意味を有し、dは0~3の整数である。1つ以上の官能性末端基Y’’を、基Aおよび/またはEに連結させることができる。例えば、例えばAがアルキレン芳香族C1~C20基である場合、2つ以上のY’’基を基Aの芳香族環に連結させることが可能である。より好ましくは、ポリマーEは以上の式Iを満たし、式中、互いに等しいかまたは異なるものであるTlおよびTl’は、-H;ハロゲン、例えば-Fおよび-Cl;C1~C3ペルハロゲン化アルキル基、例えば-CF3、-C2F5、-CF2Cl、-CF2CF2Cl;-CH2OH;-CH2OCH2CH2nOHnは1~3の整数である;-COOH;-COOCH3;-CONH-RH-OSiOC2H53ここでRHはC1~C10アルキル基である;-CONHC18H37;-CH2OCH2CHOHCH2OH;-CH2OCH2CH2OnPOOH2nは1~3;およびその混合物からなる群から選択される。上述の式I中で、ブロックBは、ラジカル経路により重合可能な1つ以上のオレフィンに由来する;これらのオレフィンとしては、テトラフルオロエチレンTFE、エチレンE、フッ化ビニリデンVDF、クロロトリフルオロエチレンCTFE、ヘキサフルオロプロピレンHFP、ペルフルオロアルキルビニルエーテル、ペルフルオロアルコキシアルキルビニルエーテルに言及することができる。同様にして、ブロックB’は、少なくとも1つがブロックBのオレフィンと異なるものである、ラジカル経路により重合可能な1つ以上のオレフィンに由来する。以上でブロックBについて記したオレフィンは、ブロックB’のために使用するためにも好適である。一般に、ブロックBおよびB’後者が存在する場合がペルフッ素化オレフィンから誘導される繰り返し単位を含むことが好ましい。本発明のこの第1の実施形態の一変形形態によると、以上の式Iを満たし、式中zE’がゼロであり、j’はゼロでありR1a’、R2a’、R3a’、R4a’の各々がフッ素原子である、すなわちブロックBがテトラフルオエチレンから誘導され、ブロックB’が存在しないポリマーEが使用される。したがって、この好ましい変形形態に係るポリマーEは、下記式:Tl-O-[A-B]zE-A-Tl’式IIを満たし、式中、-A=-Xa-O-A’-X’b-であり、ここでX、aおよびbは、以上で定義された意味を有し、A’が式:-CF2CF2OaCF2ObCF2CF2zCF2Oc-の鎖Rfであり式中zは1または2であり;a、b、cは0以上の整数である;-Bは式-[CF2-CF2j]-のセグメントであり式中jは2~100の整数である;-zEは1以上の整数であり;-互いに等しいかまたは異なるものであるTlおよびTl’は、-H;ハロゲン、例えば-Fおよび-Cl;C1~C3ペルハロゲン化アルキル基、例えば-CF3、-C2F5、-CF2Cl、-CF2CF2Clからなる群から選択される。本発明のこの第1の実施形態の別の変形形態によると、以上の式Iを満たし、式中zE’がゼロであり、j’はゼロより大きくR1a’、R2a’、R3a’、R4a’、R5a’、R6a’、R7a’の各々がフッ素原子であり、R8a’がペルフルオロメチル基である、すなわちブロックBがテトラフルオエチレンおよびヘキサフルオロプロピレンからなるモノマー混合物から誘導され、ブロックB’が存在しないポリマーEが使用される。したがって、この変形形態に係るポリマーEは、下記式:Tl-O-[A-B]zE0-A-Tl’式IIIを満たし、式中、-A=-Xa-O-A’-X’b-であり、ここでX、aおよびbは、以上で定義された意味を有し、A’は式:-CF2CF2Oa0CF2Ob0CF2CF2z0CF2Oc0-の鎖Rfであり式中z0は1または2であり;a0、b0、c0は0以上の整数である;-Bは式-[CF2-CF2jCF2CFCF3j]-のセグメントであり式中、式-CF2-CF2-および-CF2CFCF3-の単位はセグメントB中で統計的に分布し、jおよびjは両方共0より大きい整数であり、jjが2~100となる;-zE0は1以上の整数であり;-互いに等しいかまたは異なるものであるTlおよびTl’は、-H;ハロゲン、例えば-Fおよび-Cl;C1~C3ペルハロゲン化アルキル基、例えば-CF3、-C2F5、-CF2Cl、-CF2CF2Clからなる群から選択される。本発明の第2の実施形態によると、ポリマーEは、以上に記載の少なくとも2つのsp3ハイブリッド炭素原子鎖Rfに化学的に結合され、かつ任意には共役または非共役二重結合を有する少なくとも1つのペルハロフッ素化非芳香族環状部分を含む。出願人は、本発明の範囲を限定することなく、上述の少なくとも2つのsp3ハイブリッド炭素原子が鎖Rfに対し化学的に結合されているこのようなペルハロフッ素化非芳香族環状部分の存在は、これらの部分がフルオロエラストマAが受けるはずの硬化プロセスに有利な形で関与することができ、こうして硬化されたフルオロエラストマおよび添加剤の相互貫入した網状組織の生成を可能にすることを理由として、きわめて有利であると考えている。この実施形態に係るポリマーEは、好ましくは下記式IV:式IVを満たし、式中-互いに等しいかまたは異なるものであるXfおよびX’fは、ハロゲンおよびC1~C12ペルハロフルオロカーボン置換基、好ましくは-FおよびC1~C12ペルフルオロアルキル基またはペルフルオロアリール基から選択され;-NAは、任意に追加の芳香族または非芳香族部分と縮合され、任意に1つ以上の共役または非共役二重結合を有し、任意に1つ以上のペルハロフルオロ置換基を有し、環状部分がTl-O-[A-B]z-[A-B’]z’-A-および-[A-B]z-[A-B’]z’-A-Tl’置換基を担持する2つのsp3ハイブリッド炭素を含む、ペルハロフッ素化非芳香族環状部分[部分NA]を表わし;-wは1~10の整数であり;-A=-Xa-O-A’-X’b-であり、ここでA’は以上で詳述した鎖Rfであり;互いに等しいかまたは異なるものであるX、X’は-CF2-、CF2CF2-、-CFCF3-から選択され;互いに等しいかまたは異なるものであるa、bは、前記末端基Tl-O-に連結された前記ブロックAがa=1を有し、前記末端基T’lに連結された前記ブロックAがb=0を有することを条件として、0または1に等しい整数であり;-Bは、下記式:-[CR1aR2a-CR3aR4ajCR5aR6a-CR7aR8aj’]-式Iaを有する1つ以上のオレフィンから誘導される繰り返し単位のセグメントであり、式中、jは、1~100の整数であり、j’はjj’が2より大きく100未満であることを条件として、0~100の整数であり、互いに等しいかまたは異なるものであるR1a、R2a、R3a、R4a、R5a、R6a、R7a、R8aはハロゲン好ましくはF、Cl;H;任意にFまたは他のヘテロ原子、好ましくはペルフルオロアルキルまたはペルフルオロオキシアルキルを含むC1~C6基から選択され、前記置換基R1a~R8aは任意には1つ以上の官能基を含み;-zは1以上の整数であり;z’は0以上であり;z、z’はポリマーEの数平均分子量が500~500,000の範囲内となるものであり;-B’は、その他の点では式Iaを満たすものの、置換基R1a~R8aの少なくとも1つがブロックB内のものと異なっているセグメントであり;-互いに等しいかまたは異なるものであるTlおよびTl’は、H、ハロゲン、C1~3ペルフルオロアルキル、C1~6アルキル、およびO、S、Nから選択されるヘテロ原子を含むC1~30官能性末端基から選択される。この実施形態に係るポリマーEは典型的に、下記式のものから選択される単位の少なくとも1つを含み:式中、A、B、B’、zおよびz’は、以上で詳述した通りの意味を有し、Wfはフッ素原子またはC1~C6ペルフルオロカーボン基である。前記生成物は、国際公開第2008/065163号パンフレットSOLVAYSOLEXISS.P.A.、2008年6月5日および国際公開第2008/065165号パンフレットSOLVAYSOLEXISS.P.A.、2008年6月5日という特許出願中で詳述されている通りにペルオキシド基を含むペルフルオロポリエーテルとフルオロオレフィンを段階的に反応させ、それに続いてそこから得られた混合物とペルフルオロ芳香族化合物とを国際公開第2009/112577号パンフレットSOLVAYSOLEXISSPA[IT]、2009年9月17日で教示されている通りに反応させることによって生成可能である。本発明は同様に、造形品を製造するための上述のペルフルオロエラストマ組成物の使用にも関する。このときペルフルオロエラストマ組成物は、例えば所望の造形品へと成形射出成形、押出成形、カレンダ加工または押出し加工することによって製造でき、この造形品は有利には、加工自体の実施中かつ/または後続するステップ後処理または後硬化において加硫硬化に付すことによって、有利にも、比較的軟質で脆弱なフルオロエラストマ組成物を、非粘着性で強靭かつ不溶性で化学的および熱的に耐性のある硬化したフルオロエラストマ組成物でできた完成品へと加工される。本発明は最後に、本発明のペルフルオロエラストマ組成物から得られる硬化物品に関する。物品は、とりわけ、イオン硬化、ペルオキシド硬化および/または混合硬化を用いて本発明のペルフルオロエラストマ組成物から得られる。製造される物品としては、Oリング、ガスケット、パイプ、付属品、シャフトシールおよびオイルシールリングに言及することができる。本発明のペルフルオロエラストマ組成物がペルオキシド経路により硬化される場合、フルオロエラストマAは好ましくは鎖内および/または高分子の末端にヨウ素および/または臭素原子を含む。これらのヨウ素および/または臭素原子の導入は、以下の要領で得られる:-フルオロエラストマAの製造中に、例えば米国特許第4035565号明細書DUPONT、1977年7月12日および米国特許第4694045号明細書DUPONT、1987年9月15日中に記載されている2~10個の炭素原子を含むブロモおよび/またはヨードオレフィン、またはとりわけ米国特許第4745165号明細書AUSIMONTSPA、1988年5月17日、米国特許第4564662号明細書MINNESOTAMININGMFG[US]、1986年1月14日および欧州特許出願公開第199138A号明細書ダイキン工業株式会社、1986年10月29日中に記載されているヨードおよび/またはブロモフルオロアルキルビニルエーテルなどの臭素化および/またはヨウ素化された硬化部位コモノマーを、重合媒体に対して、フルオロエラストマA内の硬化部位コモノマーの含有量が一般に他の基本モノマー単位100モルあたり0.05~2モルとなるような量で、添加することによる;または-フルオロエラストマAの製造中に、重合媒体に対して、例えば式RfIxBryの化合物[式中Rfは1~8個の炭素原子を含むペルフルオロアルキルまたはペルフルオロクロロアルキルであり、一方xとyは0~2の整数で、1≦xy≦2である例えば米国特許第4243770号明細書ダイキン工業株式会社、1981年1月6日および米国特許第4943622号明細書日本メクトロン株式会社、1990年7月24日]を参照のこと]または米国特許第5173553号明細書AUSIMONTSRL、1992年12月22日に記載のアルカリ金属またはアルカリ土類金属ヨウ化物および/または臭化物などのヨウ素化および/または臭素化された1つまたは複数の連鎖移動剤を添加することによる。ペルオキシド硬化は典型的には、公知の技術にしたがって、熱分解によりラジカルを生成できる好適なペルオキシドの添加を介して実施される。最も一般的に使用される作用物質のうち、ジアルキルペルオキシド、例えばジ-tert-ブチルペルオキシドおよび2,5-ジメチル-2,5-ビスtert-ブチルペルオキシヘキサン;ジクミルペルオキシド;ジベンゾイルペルオキシド;ジ-tert-ブチルペルベンゾエート;ビス[1,3-ジメチル-3-tert-ブチルペルオキシブチル]カーボネートに言及することができる。他の適切なペルオキシド系は、とりわけ、その内容が参照により本明細書に援用されている欧州特許出願公開第136596A号明細書MONTEDISONSPA、1985年4月10日および欧州特許出願公開第410351A号明細書AUSIMONTSRL、1991年1月30日中に記載されているものである。ペルオキシド経路で硬化させる場合、本発明の組成物を含む硬化性化合物に対して一般的に添加される他の成分は、以下のものである:aポリマーに対して一般に0.5重量~10重量、好ましくは1重量~7重量の量の硬化助剤;これらの作用物質のうち、以下のものが一般的に使用される:トリアリルシアヌレート;トリアリルイソシアヌレートTAIC;トリスジアリルアミン-s-トリアジン;トリアリルホスファイト;N,N-ジアリルアクリルアミド;N,N,N’,N’-テトラアリルマロンアミド;トリビニルイソシアヌレート;2,4,6-トリビニルメチルトリシロキサン;以上で詳述したビス-オレフィンOF;例えばとりわけ欧州特許出願公開第860436A号明細書AUSIMONTSPA、1998年8月26日および国際公開第97/05122号明細書DUPONT[US]、1997年2月13日中に記載されているものなどのエチレン性不飽和基で置換されたトリアジン;以上で言及した硬化助剤のうち、以上で詳述したビス-オレフィンOF、さらに具体的には以上で詳述した式OF-1のものが、特に優れた結果を提供することがわかっている;b任意には、例えばBa、Na、K、Pb、Caのステアリン酸塩、安息香酸塩、炭酸塩、シュウ酸塩および亜リン酸塩などの弱酸の塩と組み合わされてよい、例えばMg、Zn、CaまたはPbなどの二価の金属の酸化物または水酸化物の中から選択される、ポリマーの重量に対して1重量~15重量、好ましくは2重量~10重量の量の金属化合物;c任意には、欧州特許出願公開第708797A号明細書DUPONT、1996年5月1日中に記載されている1,8-ビスジメチルアミノナフタレン、オクタデシルアミンなどの金属非酸化物タイプの酸受容体;d任意には、他の従来の添加剤、例えば充填剤、増粘剤、顔料、酸化防止剤、安定剤、加工助剤など。フルオロエラストマAがシアニド基を含む繰返し単位を含む場合、その組成物の硬化は同様に、とりわけ米国特許第5767204号明細書日本メクトロン株式会社、1998年6月16日および米国特許第5789509号明細書DUPONT、1998年8月4日中に記載されている有機錫化合物または二芳香族アミン化合物を架橋剤として用いて行なうこともできる。このタイプの硬化は、米国特許第5447993号明細書DUPONT、1995年9月5日に記載されているように、フルオロエラストマAが好ましくは末端位置にヨウ素原子または臭素原子も含んでいる場合に、ペルオキシドタイプの硬化と組合せられてもよい。イオン硬化は、当該技術分野において周知であるように、1つ以上の硬化剤および1つ以上の促進剤の添加を介して実施可能である。1つまたは複数の促進剤の量は一般に、0.05~5phrであり、硬化剤の量は、典型的に0.5~15phr、好ましくは1~6phrである。硬化剤として、芳香族または脂肪族ポリヒドロキシル化化合物またはその誘導体を使用してよい;その例は、とりわけ欧州特許出願公開第335705A号明細書MINNESOTAMININGMFG、1989年10月4日に記載されている。これらのうち、特に言及できるのは、ジヒドロキシ、トリヒドロキシおよびテトラヒドロキシベンゼン、ナフタレンまたはアントラセン;2つの芳香族環が脂肪族、脂環式または芳香族二価ラジカルを介してかまたは酸素または硫黄原子あるいはカルボニル基を介して連結されているビスフェノールである。芳香族環は、1つ以上の塩素、フッ素または臭素原子、あるいはカルボニル、アルキルまたはアシル基と置換されてよい。ビスフェノールAFが特に好ましい。使用してよい促進剤の例としては、第4級アンモニウムまたはホスホニウム塩例えば、欧州特許出願公開第335705A号明細書MINNESOTAMININGMFG、1989年10月4日および米国特許第3876654号明細書DUPONT、1975年4月8日を参照;アミノホスホニウム塩とりわけ米国特許第4259463号明細書MONTEDISONSPA、1981年3月31日を参照;ホスホラン例えばとりわけ、米国特許第3752787号明細書DUPONT、1973年8月14日中に記載のもの;下記式、のイミン化合物[式中、R’は炭化水素基例えば置換または未置換アリール基;置換または未置換アルキル基である]、例えばとりわけ欧州特許出願公開第182299A号明細書旭化成株式会社、1986年5月28日および欧州特許出願公開第120462A号明細書MONTEDISONSPA、1984年10月3日中に記載のものが含まれる。第4級ホスホニウム塩およびアミノホスホニウム塩が好ましい。促進剤と硬化剤を別個に使用する代りに、1:2~1:5、好ましくは1:3~1:5のモル比での促進剤と硬化剤の間の付加物を使用することも可能であり、この場合促進剤は、以上で定義した通りの正の電荷を有する有機オニウム化合物の1つであり、硬化剤は上述の化合物、詳細にはジヒドロキシまたはポリヒドロキシまたはジチオールまたはポリチオール化合物から選択され;付加物は、指示されたモル比で促進剤と硬化剤の間の反応生成物を溶融させることによってかまたは、1:1の付加物に指示された量の硬化剤を補足した混合物を溶融させることによって得られる。任意には、付加物中に含まれたものに対して余剰の促進剤も存在していてよい。以下に記すのは、付加物調製用のカチオンとして特に好ましいものである:1,1-ジフェニル-1-ベンジル-N-ジエチルホスホランアミンおよびテトラブチルホスホニウム;特に好ましいアニオンは、3~7個の炭素原子のペルフルオロアルキル基から選択される二価のラジカルを介して2つの芳香族環が結合されOH基がパラ位置にあるビスフェノール化合物である。上述の付加物の調製に好適な方法は、その全体が参照により本明細書に援用されている欧州特許出願公開第684277A号明細書AUSIMONTSPA、1995年11月29日中に記載されている。イオン経路を介して硬化させる場合に、本発明の組成物を含む硬化性化合物に対し一般に添加される他の成分は、以下の通りである:i典型的にフルオロエラストマ100部あたり1~40部の量で構成される、フッ化ビニリデンコポリマーのイオン硬化において公知のものから選択される1つ以上の無機酸受容体;ii典型的にフルオロエラストマ100部あたり0.5~10部の量で添加される、フッ化ビニリデンコポリマーのイオン硬化において公知のものから選択される1つ以上の塩基性化合物。項目iiで言及した塩基性化合物は、一般にCaOH2、SrOH2、BaOH2、弱酸の金属塩、例えばCa、Sr、Ba、NaおよびKの炭酸塩、安息香酸塩、シュウ酸塩、および亜リン酸塩、ならびに上述の金属塩と上述の水酸化物の混合物からなる群から選択される。タイプiの化合物としては、MgOに言及することができる。混合物の上述の量は、100phrのフルオロエラストマAに対するものである。同様に、他の従来の添加剤、例えば充填剤、増粘剤、顔料、酸化防止剤、安定剤などを、次に硬化混合物に対し添加してよい。本発明のペルフルオロエラストマ組成物は、同様に、2つのタイプの硬化を組み合わせた混合型経路を介して硬化されてもよい。参照により本明細書に援用されている特許、特許出願および特許公開のいずれかの開示が、用語を不明瞭にする程度まで本明細書と矛盾する場合には、本明細書が優先するものとする。ここで本発明について、以下の実施例を参照してより詳細に説明するが、これらの実施例は例示のみを目的としており、本発明の範囲を限定することを目的とするものではない。原料実施例1~3Cでは、TECNOFLON登録商標PFR94TFE/MVEコポリマーを使用し、実施例4および5CではTECNOFLON登録商標PFR95HTTFE/MVEコポリマーを使用し、両者共にSolvaySolexisS.p.Aより市販されているものである。調製例1:ペルフルオロポリエーテルペルオキシド、テトラフルオロエチレンおよびヘキサフルオロベンゼンからの添加剤の調製温度用プローブ、機械式撹拌、窒素および/またはテトラフルオロエチレンの添加用のバブリング入口の備わった1リットル入りガラスフラスコ内に、450gのGALDEN登録商標HT200PFPEと、PO[ペルフルオロポリエーテルペルオキシド100gあたりの活性酸素のg数として定義される]が1.3に等しく、Mn=4.0×104である式:Xo-OCF2CF2OrCF2OsOt-Xo’[式中、XoおよびXo’は-CF333、-CF2Cl15、-CF2CF2Cl20、-COF20、-CF2COF12であり;r/s=1.25、t/rs=0.077である]を有する150gのペルオキシペルフルオロポリエーテルとを導入した。撹拌しながら窒素流1Nlh-1の下で170°Cの温度まで反応混合物を加熱し、その時点で窒素供給を停止し、テトラフルオロエチレンTFEの供給を1.8Nlh-1に等しい流速で開始する。混合物を、撹拌しながら170°Cで3.5時間維持し、TFE供給を中断し、窒素を供給して1Nlh-1、温度を150°Cまで冷却した。10-2mbarの真空下で蒸留することにより、溶剤を除去し、PO=1.1を有する156gの生成物を得た。内部容積が1000mlのステンレス鋼製反応装置内に、700gのヘキサフルオロベンゼンと70gの以上で得られたペルオキシPFPEを投入した。窒素下で3回の凍結-解凍サイクルの後、240°Cで3時間オートクレーブを加熱した。その後オートクレーブを室温まで冷却し、超過気圧3バールのフッ化カルボニルを通気した。最初に大気圧で、そして次に真空下でP=10-1mbar、Tmax=200°C、681grが回収されるまで分別蒸留により、未反応のヘキサフルオロベンゼンを分離した。NMR分光法により、油性蒸留残渣71gを特徴づけし、これは、T-O-{Rf[CF2CF2jO]h-CF2y-W-Oy’}b-Rf-T’という構造を満たすことがわかった。式中、-Wは、2価のペルフルオロ-1,3-シクロヘキサジエン単位および式:-C6F6-のペルフルオロ-1,4-シクロヘキサジエン単位であり;-y、y’=0または1であり;-Rfは、m/n=1.2、p/n=0.007、q/n=0.005、h/n=0.011で式:-CF2CF2OmCF2OnCF2CF2CF2OpCF2CF2CF2CF2Oq-のペルフルオロポリエーテルブロックであり;-全鎖内でh/b=0.08であることを条件としてh=0または1または2であり、-j=12;b=20;Mn=4.2×104であり;-TおよびT’は、-CF334、-CF2Cl14、-CF2CF2Cl22、-CF2COF30である。シクロヘキサジエン構造の存在は、IR分析によって確認され、この分析から、C=C二重結合の伸縮モードに関係づけされる1768、1733および1706cm-1を中心とする吸収ピークが明らかにされた。得られた生成物を、末端フッ化アシル末端基のエステル化に付した。125mlの内部容積を有するガラス製反応装置内で、上述の油性残渣60gをイソブタノール60gと組み合わせた。このようにして得た混合物を4時間還流にて加熱した。その後、反応混合物を、最初は大気圧で、次に真空下10-1mbarで、未反応イソブタノールが完全に除去されるまで分別に付した。真空残渣60gをIR分析することによって、フッ化アシル末端基1784cm-1の吸収帯を有するの、1794cmに吸収帯を有するエステル部分への定量的変換が明らかにされた。調製例2:ペルフルオロポリエーテルペルオキシドおよびテトラフルオロエチレンとヘキサフルオロプロピレンの混合物からの添加剤の調製温度用プローブ、機械式撹拌、バブリング入口の備わった1リットル入りガラスフラスコ内に、475gのGALDEN登録商標HT200PFPEと、POが1.3に等しく、Mn=3.6×104である式:Xo-OCF2CF2OrCF2OsOt-Xo’[式中、XoおよびXo’は-CF329、-CF2Cl13、-CF2CF2Cl20、-COF24、-CF2COF14であり、r/s=1.25、t/rs=0.077である]を有する150gのペルオキシペルフルオロポリエーテルとを導入した。撹拌しながら窒素流1Nlh-1下で190°Cの温度に到達するまで反応を加熱し、そこで窒素供給を中断し、テトラフルオロエチレンTFEとヘキサフルオロプロピレンHFPの混合物TFE/HFP=3.8モル/モルを、2.8Nlh-1の流速で再開した。混合物を、撹拌しながら190°Cで1.5時間維持し、その後200°Cまで加熱し、1.5時間200°Cに維持し、最終的に210°Cで加熱し1時間その温度に維持した。モノマーの供給を中断し、窒素供給を再開し1Nlh-1、温度を230°Cまで3時間かけて上昇させた。この熱処理の後、混合物を室温まで冷却し;その後溶剤を真空下で蒸留により除去し、19F-NMRにより特徴づけされる式:T-O-[A-B]z-A-T’の生成物を得た。式中、-TおよびT’は、念のため-CF329、-CF2COF45;および-CF2Clおよび-CF2CF2Clであり;-Bは、式-[CF2CF2jCF2CFCF3j’]のペルフルオロカーボンブロックであり[式中jj’の和は、19.5というセグメントBの平均長さに対応する9.25という数平均値を有し、j/j’比は約0.045である];-Aは、式:-CF2O-[CF2OnCF2CF2OmCF2CF2CF2OpCF2CF2CF2CF2Oq]CF2b-の基であり、ここで値m/n=1.08;p/n=0.014;q/n=0.020;pq/pqnm=0.016であり、AがT’に連結されている場合b=0であり、他の全ての場合b=1である。フルオロカーボンセグメントBの重量パーセントは23.8に等しい。ポリマーの平均分子量は3.0×104であることが分かり、そこから7に等しい平均値を決定することができる。DSC分析により、-112°CのTg値および約115°Cの溶融ピークが得られた。硬化された試料上での機械的特性および封止特性の決定ブラベンダミキサーを用いて、実施例1または2の添加剤とペルフルオロエラストマを予備配合した。このブレンドを次に、表中に列挙した他の成分と配合した。プラックおよびOリングサイズクラス=214を、加圧した金型内で硬化させ、その後、実施例中に規定されている条件時間、温度下で空気循環オーブン内で後処理した。DIN53504規格にしたがって、プラックから打ち抜いた供試体について、引張り特性を決定した。M100は、100の伸びでのMPa単位の引張り強度である。T.S.は、MPa単位の引張り強度である;E.B.は、単位の破断点伸びである。ASTMD2240法にしたがって、積重ねられたプラック3片について、ショアA硬度3’’HDSを決定した。圧縮永久ひずみC-SETを、ASTMD395法にしたがって、Oリングクラス:214または6mmのボタンについて決定した。以下の特性を決定することによって、160°Cの温度で、ASTMD-6601にしたがって硬化挙動を決定した:ML=最小トルクlbinMH=最大トルクlbints2=MLから2単位上昇にかかった時間sec;t’50=50の硬化状態までの時間sec;t’90=90の硬化状態までの時間sec。以下のステップを含む試験方法にしたがって、静摩擦特性を評価した:-25の圧縮値で23°Cで2枚のアルミニウムシート厚み=0.1mmの間に供試体を配置するステップ;-前記圧縮値を200°Cで24時間維持するステップ;-23°Cで1時間、なおも圧縮を維持したまま冷却するステップ;-圧縮を解除し、剥離試験180°により最大接着力を決定するステップ。比較的低い最大接着力値は、改善された静摩擦挙動を有するすなわち、高いTで長時間の圧縮後でさえ硬質基板に対して非粘着挙動を有する供試体を表わす。"